СПОСОБ НЕПРЕРЫВНОГО ЛИТЬЯ СТАЛИ

1. Способ непрерывного литья стали для изготовления непрерывно-литой заготовки, имеющей толщину в диапазоне от 160 мм до 350 мм, ширину в диапазоне от 1600 мм до 2400 мм при отношении ширины к толщине (ширина/толщина) от 4 до 15; при этом способ включает:
обжатие в зоне мягкого обжатия участка непрерывно-литой заготовки посредством множества пар опорных валков, прикладывающих сжимающую силу к непрерывно-литой заготовке от момента времени, когда сердцевина непрерывно-литой заготовки имеет температуру, соответствующую содержанию твердой фазы 0,1, до момента времени, когда сердцевина непрерывно-литой заготовки имеет температуру, соответствующую содержанию твердой фазы, определяющему предел жидкотекучести, причем
толщина целевой непрерывно-литой заготовки, степень обжатия в зоне мягкого обжатия и скорость вытягивания непрерывно-литой заготовки удовлетворяют соотношению, выраженному формулами (1) и (2):
0,3/(V × α) < Z < 1,5/(V × α) ... (1) и
α = β × (D/Do) + γ ... (2), где
V – скорость вытягивания (м/мин) непрерывно-литой заготовки,
α – толщинный коэффициент (безразмерный),
Z – степень обжатия (мм/м),
D – толщина (мм) целевой непрерывно-литой заготовки в положении непосредственно ниже литейной формы,
Do – толщина (мм, Do = 187 мм) стандартной непрерывно-литой заготовки в положении непосредственно ниже литейной формы,
β и γ – коэффициенты, определяемые согласно ширине W (мм) целевой непрерывно-литой заготовки из нижеприведенных диапазонов ширины W:
β = -0,61 и γ = 1,54 при 1600 ≤ W ≤ 1800;
β = -0,60 и γ = 1,57 при 1800 < W ≤ 2000;
β = -0,58 и γ = 1,58 при 2000 < W ≤ 2200; и
β = -0,53 и γ = 1,54 при 2200 < W ≤ 2400.
2. Способ непрерывного литья по п. 1, в котором толщина целевой непрерывно-литой заготовки и величина общего обжатия непрерывно-литой заготовки, удовлетворяют соотношению, выраженному формулой (3):
Rt < (D/Do) × (10/α) ... (3), где
Rt – величина общего обжатия (мм) непрерывно-литой заготовки,
D – толщина (мм) целевой непрерывно-литой заготовки в положении непосредственно ниже литейной формы,
Do – толщина (мм, Do = 187 мм) стандартной непрерывно-литой заготовки в положении непосредственно ниже литейной формы и
α – толщинный коэффициент (безразмерный).